(57)【特許請求の範囲】
【請求項１】
反射電極と透過または半透過電極との間に発光層が介装され、
前記透過または半透過電極と前記発光層との間に、５，０００Å以上１０，０００Å以下の厚さの有機物質からなる光学調節層が挟持される、有機発光素子であって、
前記発光層から発せられた光源が可視光線の波長域内において４つ以上７つ以下の補強干渉を形成するために、前記補強干渉の個数をｍ、前記光源のピークが位置する波長をλ、前記有機物質の屈折率をｎ、前記反射電極の材料に依存する位相変化量をΦ、前記有機発光素子の光学厚さをＬ、前記発光層と前記反射電極との間の距離をＺとした場合、２つの式
ｍλ＝２ｎＬ＋Φ
Ｚ＝Ｌ／２−１０ｎｍ
を満たすように前記光学調節層の厚さが形成され、
前記発光層は、緑色、青色および赤色の発光層を有する白色発光層である有機発光素子。
【請求項２】
前記光学調節層は、電流および電圧を印加しうる物質からなる、請求項１に記載の有機発光素子。
【請求項３】
前記有機発光素子の厚さ合計は、７，０００Å〜１２，０００Åである、請求項１または２に記載の有機発光素子。
【請求項４】
前記白色発光層は、可視光線の波長域内において４つの補強干渉を形成する、請求項１〜３のいずれか一項に記載の有機発光素子。
【請求項５】
前記光学調節層は、正孔注入層および正孔輸送層のうちの少なくとも一方を有する、請求項１〜４のいずれか一項に記載の有機発光素子。
【請求項６】
前記透過または半透過電極はアノード電極であり、前記反射電極はカソード電極である、請求項１〜５のいずれか一項に記載の有機発光素子。
【請求項７】
反射電極と透過または半透過電極との間に発光層が介装され、
前記透過または半透過電極と前記発光層との間に、５，０００Å以上１０，０００Å以下の厚さを有する光学調節層が挟持される、有機発光素子であって、
前記有機発光素子の厚さ合計は７，０００Å〜１２，０００Åであり、
前記発光層から発せられた光源が可視光線の波長域内において４つ以上７つ以下の補強干渉を形成するように計算された前記有機発光素子の厚さに基づいて、前記光学調節層の厚さが形成され、
前記発光層は、緑色、青色および赤色の発光層を有する白色発光層である有機発光素子。
【請求項８】
前記光学調節層は、１．４〜２．５の屈折率を有する有機物質からなる、請求項７に記載の有機発光素子。
【請求項９】
前記光学調節層は、電流および電圧を印加しうる物質からなる、請求項７または８に記載の有機発光素子。
【請求項１０】
前記白色発光層は、可視光線の波長域内において４つの補強干渉を形成する、請求項７〜９のいずれか一項に記載の有機発光素子。
【請求項１１】
前記光学調節層は、正孔注入層および正孔輸送層のうちの少なくとも一方を有する、請求項７〜１０のいずれか一項に記載の有機発光素子。
【請求項１２】
前記透過または半透過電極はアノード電極であり、前記反射電極はカソード電極である、請求項７〜１１のいずれか一項に記載の有機発光素子。
【発明の詳細な説明】
【技術分野】
【０００１】
本発明は有機発光素子に係り、さらに詳しくは、広い色域（ｗｉｄｅ  ｃｏｌｏｒ  ｇａｍｕｔ）を有することから、視野角（ｖｉｅｗｉｎｇ  ａｎｇｌｅ）による色差が少ない有機発光素子に関する。
【背景技術】
【０００２】
有機発光素子（ｏｒｇａｎｉｃ  ｌｉｇｈｔ  ｅｍｉｔｔｉｎｇ  ｄｅｖｉｃｅ；ＯＬＥＤ）は、陽極（ａｎｏｄｅ）から供給されるホール（ｈｏｌｅ）と、陰極（ｃａｔｈｏｄｅ）から供給される電子（ｅｌｅｃｔｒｏｎ）とが、陽極と陰極との間に介装された有機発光層内において結合して発光することによって、画像を形成するディスプレイ素子である。この種の有機発光素子は、広い視野角、高速な応答速度、薄い厚さ、低い製造費用および高いコントラスト（ｃｏｎｔｒａｓｔ）などの優れたディスプレイ特性を示すことから、最近、次世代フラットパネルディスプレイ素子（ｆｌａｔ  ｐａｎｅｌ  ｄｉｓｐｌａｙ  ｄｅｖｉｃｅ）として脚光を浴びている。
【０００３】
一般に、有機発光素子は、基板の上にアノード電極／多層エレクトロルミネッセンス（ＥＬ）構造／カソード電極がこの順に積層されて発光するように構成されている。
【０００４】
有機発光素子は、有機発光層から発せられた光の放出方向によって、背面発光型（ｂｏｔｔｏｍ  ｅｍｉｓｓｉｏｎ  ｔｙｐｅ）有機発光素子と、前面発光型（ｔｏｐ  ｅｍｉｓｓｉｏｎ  ｔｙｐｅ）有機発光素子と、に大別できる。
【０００５】
前面発光方式は、有機発光層の下部に反射電極を設けて、薄膜トランジスタの上部に光が射出される方式である。
【０００６】
これに対し、背面発光方式は、有機発光素子を駆動するための薄膜トランジスタ（ｔｈｉｎ−ｆｉｌｍ−ｔｒａｎｓｉｓｔｏｒ；ＴＦＴ）がある背面に光が射出される方式である。
【０００７】
背面発光方式の場合には、アノード電極として酸化インジウム錫（ＩＴＯ）などの透明酸化膜を使用しており、ＥＬ構造内部の発光層から発せられた光が直接的にアノード電極に放出されるか、あるいは、カソード電極から反射された後にアノード電極に放出される。
【０００８】
このとき、外部に放出される光は様々な角度で放出され、光の放出経路によって補強または相殺干渉が起こる。その結果、Ｒ（赤）、Ｇ（緑）、Ｂ（青）として内部発光される色は、異なる色に変化して放出される。
【０００９】
特に、ＲＧＢが縦に積層される白色発光構造の場合には、広い波長範囲を有する白色光が発生する結果、発光角度による色差がより一層敏感に表れ易くなる。このような視野角による色差を補完するために、３色塗り分け方式においては、Ｒ、Ｇ、Ｂの３色の異なる発光色を有する発光層（ＥＭＬ）に塗りわけしてパターニングする。これにより、色ごとに一部の有機物の厚さを調節して色差を低減することが可能である。しかしながら、白色発光方式においては、微細パターニングを使用せず、開放マスク（ｏｐｅｎ  ｍａｓｋ）を使用するため、Ｒ、Ｇ、Ｂごとに厚さを調節することが困難である。
【００１０】
これらの方法に加えて、光が放出される電極に後続して様々な形態の無機、酸化薄膜を成膜して視野角を調節する方法があるが、同方法によれば、ＴＦＴ構造内にある無機膜の膜厚を限定してしまう。その結果、製造工程が困難になり、また工程ウィンドウ（ｗｉｎｄｏｗ）が狭くなる他、ＴＦＴ工程が延びたりフォト工程が追加されるなど、不良発生率の増加や製造コストの増加につながる。
【先行技術文献】
【特許文献】
【００１１】
【特許文献１】韓国公開特許第１０−２００９−００３９０６５号公報
【発明の概要】
【発明が解決しようとする課題】
【００１２】
本発明の目的は、広い視野角を有する有機発光素子を提供することである。
【００１３】
本発明の他の目的は、視野角による色差が抑えられる有機発光素子を提供することである。
【課題を解決するための手段】
【００１４】
本発明の一側面によれば、反射電極と透過または半透過電極との間に発光層が介装される有機発光素子であって、前記透過または半透過電極と前記発光層との間に、５，０００Å以上１０，０００Å以下の厚さを有する有機物質からなる光学調節層が狭持される有機発光素子が提供される。
【００１５】
このとき、前記光学調節層は、電流および電圧を印加しうる物質からなっていてもよい。
【００１６】
このとき、前記有機発光素子の厚さ合計は、７，０００Å〜１２，０００Åであってもよい。
【００１７】
このとき、前記発光層は、緑色、青色および赤色の発光層を有する白色発光層であってもよい。
【００１８】
このとき、前記白色発光層は、可視光線の波長域内において４つ以上７つ以下の補強干渉を形成してもよい。
【００１９】
このとき、前記白色発光層は、可視光線の波長域内において４つの補強干渉を形成してもよい。
【００２０】
一方、前記光学調節層は、正孔注入層および正孔輸送層のうちの少なくとも一方を有していてもよい。
【００２１】
他方、前記透過または半透過電極はアノード電極であってもよく、前記反射電極はカソード電極であってもよい。
【００２２】
本発明の他の側面によれば、反射電極と透過または半透過電極との間に発光層が介装される有機発光素子であって、前記透過または半透過電極と前記発光層との間に、前記発光層から発せられた光源が可視光線の波長域内において４つ以上７つ以下の補強干渉を形成するように所定の厚さを有する光学調節層が狭持される有機発光素子が提供される。
【００２３】
このとき、前記光学調節層は、５，０００Å以上１０，０００Å以下の厚さを有していてもよい。
【００２４】
このとき、前記光学調節層は、１．４〜２．５の屈折率を有する有機物質からなっていてもよい。
【００２５】
このとき、前記光学調節層は、電流および電圧を印加しうる物質からなっていてもよい。
【００２６】
このとき、前記有機発光素子の厚さ合計は７，０００Å〜１２，０００Åであってもよい。
【００２７】
このとき、前記発光層は、緑色、青色および赤色の発光層を有する白色発光層であってもよい。
【００２８】
このとき、前記白色発光層は、可視光線の波長域内において４つの補強干渉を形成してもよい。
【００２９】
このとき、前記光学調節層は、正孔注入層および正孔輸送層のうちの少なくとも一方を有していてもよい。
【００３０】
このとき、前記透過または半透過電極はアノード電極であってもよく、前記反射電極はカソード電極であってもよい。
【発明の効果】
【００３１】
本発明の一実施形態による有機発光素子は、様々な波長帯において補強干渉が起こることから、所定の視野角で光が放出されてもスペクトル変化を抑止する効果をもたらし、その結果、視野角による色差を抑えることができる。
【図面の簡単な説明】
【００３２】
【図１】本発明の一実施形態に係る有機発光素子の断面図である。
【図２】従来の技術による有機発光素子の構造による透過スペクトルのグラフである。
【図３】光学調節層の厚さが１０，０００Åである場合（Ａ）および５，０００Åである場合（Ｃ）と、通常の厚さの有機膜層を有する場合（Ｂ）における補強干渉の数を示す有機発光素子の構造による透過スペクトルグラフである。
【図４】光学調節層の厚さによる色差特性を示すグラフである。
【図５】従来の技術による有機発光素子の構造および本発明の一実施形態に係る有機発光素子の構造における視野角の比較グラフである。
【発明を実施するための形態】
【００３３】
以下、添付図面に基づき、本発明の実施形態について本発明が属する技術分野において通常の知識を有する者が容易に実施できる程度に詳しく説明する。本発明は色々な異なる形態にて実現することができ、ここで説明する実施形態に限定されない。図中、本発明を明確に説明するために、説明上不要な部分は省略しており、明細書全般に亘って同じまたは類似する構成要素に対しては同じ参照符号を付した。
【００３４】
図１は、本発明の一実施形態に係る有機発光素子１の断面図である。
【００３５】
図１を参照すると、本発明の一実施形態に係る有機発光素子１は、透過電極１０と、反射電極７０と、光学調節層３０および発光層４０を備える。
【００３６】
本発明の一実施形態に係る有機発光素子１は、基板（図示せず）の上に配されて基板の背面に光を放出する背面発光方式のものである。
【００３７】
基板は、例えば、機械的な強度、熱的安定性、透明性、表面平滑性、取扱い易さおよび防水性に優れたガラス基板または透明プラスチック基板であることが好ましい。このとき、有機発光素子１の動作を制御するために、薄膜トランジスタが基板に設けられていてもよい。
【００３８】
基板の上に透過電極１０が配置される。本実施形態において、透過電極１０はアノード電極である。このとき、透過電極１０の代わりに、金属を薄くコーティングしてなる半透過電極を使用してもよい。
【００３９】
アノード電極は、基板の上面に高い仕事関数を有する電極用物質を蒸着法またはスパッタリング法などにより形成し、透明な材料からなることが好ましい。
【００４０】
このとき、アノード電極用の物質としては、透明で且つ伝導性に優れた酸化インジウム錫（ＩＴＯ）、酸化インジウム亜鉛（ＩＺＯ）、酸化錫（ＳｎＯ２）、酸化亜鉛（ＺｎＯ）などが使用可能である。
【００４１】
一方、有機発光素子１は、アノード電極として形成される透過電極１０に対応するように反射電極７０を有する。
【００４２】
反射電極７０は、後述する有機膜層２０の上部に配される。本実施形態によれば、透過電極１０がアノード電極であるため、反射電極７０はカソード電極として形成される。
【００４３】
本発明の一実施形態によれば、反射電極７０は、反射板（ｒｅｆｌｅｃｔｉｖｅ  ｐｌａｔｅ）と透明電極物質であるＩＴＯまたはＩＺＯとがこの順に積層された構造としてもよく、アルミニウム（Ａｌ）、銀（Ａｇ）、ニッケル（Ｎｉ）、白金（Ｐｔ）、金（Ａｕ）、イリジウム（Ｉｒ）、クロム（Ｃｒ）およびその酸化物からなる群より選ばれるいずれか１種以上の単層または多層構造の金属電極であってもよい。このとき、反射板は、アルミニウム−ネオジミウム（Ａｌ−Ｎｄ）から形成することが好ましい。
【００４４】
反射電極７０の反射板、透明電極または金属電極は、通常のスパッタリング（ｓｐｕｔｔｅｒｉｎｇ）法または真空蒸着法などにより形成し、反射電極としての機能を行うために、８００〜１，２００Åの厚さを有する。
【００４５】
一方、本発明の一実施形態に係る有機発光素子１は、透過電極１０と反射電極７０との間に電荷輸送能を有する有機膜層２０を備える。
【００４６】
より具体的に、有機膜層２０は、正孔注入層（ＨＩＬ）３２および正孔輸送層（ＨＴＬ）３４、発光層（ＥＭＬ）４０、正孔抑制層（ＨＢＬ）、電子輸送層（ＥＴＬ）５０および電子注入層（ＥＩＬ）６０などを少なくとも一つ以上備えていてもよい。
【００４７】
このとき、正孔注入層３２の材質としては、ＣｕＰｃ、ＴＮＡＴＡ、ＴＣＴＡ、ＴＤＡＰＢなどの低分子と、ＰＡＮＩ、ＰＥＤＯＴなどの高分子が使用可能である。
【００４８】
また、正孔輸送層３４の材質としては、アリールアミン系低分子、ヒドラゾン系低分子、スチルベン系低分子、スターバースト系低分子としてのＮＰＢ、ＴＰＤ、ｓ−ＴＡＤ、ＭＴＡＤＡＴＡなどの低分子と、カルバゾール系高分子、アリールアミン系高分子、ペリレン系およびピロール系高分子としてのＰＶＫなどの高分子が使用可能である。
【００４９】
さらに、正孔抑制層（図示せず）の材質としては、Ａｌｑ３（トリス８−キノリノールアルミニウム）、ＢＣＰ、ＣＦ−Ｘ、ＴＡＺ、スピロ−ＴＡＺなどの低分子が使用可能である。
【００５０】
さらにまた、電子輸送層５０の材質としては、ＬｉＦ、Ｃａなどの無機物、Ａｌｑ３などのキノリノール誘導体金属錯体、オキサジアゾール誘導体およびトリアゾール誘導体などが使用可能である。
【００５１】
さらにまた、電子注入層６０の材質としては、Ａｌｑ３、ガリウム錯体、ＰＢＤなどの低分子物質やオキサジアゾール系高分子物質が使用可能である。
【００５２】
このとき、本発明の一実施形態に係る有機発光素子１を製作するに当たっては、有機膜層２０を構成する各層の構成物質および製造方法として、この分野における通常の物質および方法を採用することができる。なお、有機膜層２０の積層構造は単なる例示に過ぎず、本発明を限定するものではない。
【００５３】
一方、本発明の一実施形態に係る有機発光素子１において、発光層４０は白色発光層であってもよい。このとき、発光層４０は、２つの補色発光層（図示せず）であってもよく、３原色（緑色、青色、赤色）の発光層であってもよい。カラーフィルターを用いて様々な色を実現するためには、発光層４０は、緑色、青色および赤色発光層を有することが好ましい。
【００５４】
発光層４０は、ホスト材料に蛍光もしくは燐光発光物質をドーパントとして用いて形成することができる。
【００５５】
このとき、発光層４０に用いられるホスト材料としては、青色、赤色および緑色発光層の場合にいずれも同じものを用いてもよく、緑色および赤色発光層のホスト材料としては、青色発光層に用いられるホスト材料とは異なるものを用いてもよい。
【００５６】
ホスト材料としては、低分子有機発光素子に汎用されるものであれば制限なく使用されることができ、ＡＤＮ、ＴＢＡＤＮ、Ａｌｑ３などが挙げられる。
【００５７】
本発明の有機発光素子の製作は、特別な装置や方法を必要とせず、通常の発光材料を用いた有機発光素子の製作方法によって製作可能である。
【００５８】
また、本発明の一実施形態に係る有機発光素子は、光学調節層３０を有する。より具体的に、本発明の一実施形態に係る有機発光素子１の光学調節層３０は、有機発光素子１の透過電極１０と発光層４０との間に挟み込まれる。
【００５９】
このとき、光学調節層３０は、５，０００Å以上１１，０００Å以下の厚さを有する有機物質から形成することができる。例えば、光学調節層３０は、正孔注入層３２および正孔輸送層３４のうちの少なくとも一方から形成してもよく、本実施形態においては、正孔注入層３２および正孔輸送層３４が光学調節層３０を形成する。
【００６０】
このため、本発明の一実施形態によれば、正孔注入層３２および正孔輸送層３４の厚さの合計が５，０００Å以上１０，０００Å以下であってもよい。
【００６１】
このように、発光層４０と透過電極１０との間に挟み込まれる光学調節層３０の厚さが５，０００Å以上１０，０００Å以下である場合に、有機発光素子１の厚さ合計は約７，０００Å〜１２，０００Åであってもよい。
【００６２】
また、本発明の一実施形態に係る有機発光素子１の光学調節層３０には、電流および電圧が印加されうる。
【００６３】
本発明者は、有機発光素子の視野角を改善するために、従来と比較したとき、有機発光素子の透過電極と発光層との間に介装される有機材料層の厚さを格段に増大させて、全体の有機発光素子の厚さに対する透過電極と発光層との間の有機材料層の厚さを格段に増大させることにより、有機発光素子内において多重共振が発生し、且つ、発光層において形成される白色光が可視光線の波長内において補強干渉を発生するということを知見した。
【００６４】
このとき、色にもよるが、例えば、白色を維持した状態で補強干渉および多重共振の条件を満足させるために、有機発光素子の光学厚さＬは、下記式を満足しなければならない。
【００６５】
【数１】
0005832809.tif 000002
【００６６】
上記数式１中、ｍは補強干渉個数、λはＲＧＢのＥＬ主ピークの位置（赤色は６２０ｎｍ、緑色は５３０ｎｍ、青色は４６０ｎｍ）、ｎは有機物質の屈折率（物質および波長によって異なる値を示す）、Ｌは最適化させる長さ、そしてΦは位相変化量（ｐｈａｓｅ  ｃｈａｎｇｅ）である。
【００６７】
ここで、位相変化量Φは、反射電極の材料に依存し、ＲＧＢごとに異なる。たとえば、アルミニウム（Ａｌ）を反射電極として用いる場合に、Φ＿ｒｅｄは１６０ｎｍであり、Φ＿ｇｒｅｅｎは１５０ｎｍであり、Φ＿ｂｌｕｅは１４０ｎｍである。
【００６８】
また、補強干渉を形成するためには、発光層と反射電極との間の距離（Ｚ）を最適化させる必要があり、Ｚは、下記式を満足しなければならない。
【００６９】
【数２】
0005832809.tif 000003
【００７０】
このようにして、ＬおよびＺを満足するとともに、電気的特性を満足する白色有機発光素子を製作することが可能となる。
【００７１】
このような方式により白色有機発光素子構造を形成すれば、一般に、１，０００〜３，０００Åの厚さを有する白色有機発光素子を製作することができるが、このような１，０００〜３，０００Åの厚さを有する白色有機発光素子は、可視光線領域において約１〜２つの補強干渉が起こる。
【００７２】
このような１，０００〜３，０００Åの厚さを有する白色有機発光素子において補強干渉が起こる共振位置が、図２に示されている。
【００７３】
図２から明らかなように、１，０００〜３，０００Åの厚さを有する従来の白色有機発光素子は、一つの共振位置を有する。すなわち、略４５０ｎｍにおいて補強干渉が発生している。
【００７４】
これに対し、本発明の一実施形態に係る有機発光素子は、有機発光素子構造内の特定の有機物層を厚く形成して、補強干渉が起こる共振位置を既存の１〜２つから４以上７つ以下にすることにより、通常の構造よりも、垂直（正面、すなわち視野角０°）から見たときの白色光スペクトルの変化が、所定角度傾いた角度から見たときにも少なく抑えられるように構成されている。
【００７５】
このために、背面発光をするように構成される本発明の一実施形態に係る有機発光素子は、図１から明らかなように、下部電極としての透過電極１０と、透過電極１０に最も近い発光層４０との間の有機物層、すなわち、正孔輸送層３４および正孔注入層３２を有する光学調節層３０の厚さが、従来の有機発光素子に比べて顕著に厚く形成される。
【００７６】
このとき、本発明者は、有機発光素子が広視野角効果を維持する構造となるためには、可視光線領域において少なくとも４つ以上７つ以下の補強干渉が発生することが好ましいということを知見した。
【００７７】
これを数式１に適用して簡単に表すと、下記数式３の通りである。
【００７８】
【数３】
0005832809.tif 000004
【００７９】
このとき、Ｒ、Ｇ、Ｂ全色において少なくとも４つ（ｍ＝４）の補強干渉を形成するためには、有機発光素子の概ねの厚さ合計（ＬＴ）は、７，０００Å以上であることが好ましい。また、Ｒ、Ｇ、Ｂ全色において７つ以下の補強干渉を形成するためには、有機発光素子の厚さ合計（ＬＴ）は１２，０００Å以下であることが好ましい。
【００８０】
このため、本発明の一実施形態において、光学調節層として用いられる透過電極１０と、透過電極１０に最も近い発光層４０との間の有機物層の厚さ（ＬＨ）は、５，０００Å以上１０，０００Å以下であることが好ましい。
【００８１】
このような条件は有機物層の屈折率によるものであり、本実施形態における前記有機物層の厚さは、通常の有機物層の屈折率が１．４〜２．５であるとして計算したものである。
【００８２】
このようにして計算された厚さの有機物層を有する有機発光素子において、光学調節層の厚さが１０，０００Åである場合（Ａ）および５，０００Åである場合（Ｃ）と、通常の厚さ（たとえば、３，０００Å以下）の有機膜層を有する場合（Ｂ）における補強干渉を示す有機発光素子構造による透過スペクトルグラフが、図３に示されている。図３の各グラフの波長において、頂点が補強干渉の発生位置となる。
【００８３】
図３から明らかなように、本発明の一実施形態に係る有機発光素子１の構造においては、可視光線領域の様々な波長帯において補強干渉が発生するが、光学調節層の厚さが１０，０００Åである場合に７つの補強干渉が発生し、光学調節層の厚さが５，０００Åである場合には４つの補強干渉が発生する。
【００８４】
このため、本発明の一実施形態に係る有機発光素子１は、たとえ所定の視野角を通じて光が放出されても、様々な波長帯において補強干渉が発生する結果、スペクトル変化を抑止する効果をもたらし、その結果、視野角による色差を抑えることができる。
【００８５】
図４は、光学調節層の厚さによる色差特性を示すグラフである。図４のグラフに示す光学調節層の厚さによる色差Δｕ’ｖ’値が表１に示してある。ここで、Δｕ’ｖ’は、ＣＩＥ１９７６  ＵＣＳ色度図上の色度座標における、有機発光素子１を正面から観たときの値（ｕ’，ｖ’）と、有機発光素子１を所定の視野角から観たときの値（ｕ’ａｎｇｌｅ，ｖ’ａｎｇｌｅ）との差を２乗して加算（（ｕ’−ｕ’ａｎｇｌｅ）２＋（ｖ’−ｖ’ａｎｇｌｅ）２）することにより得られる値である。
【００８６】
【表１】
0005832809.tif 000005
【００８７】
図４および表１を参照すると、光学調節層の厚さが５,０００Å以下である場合には、厚さが増大しても色差Δｕ’ｖ’の値が不規則的に下がる一方、光学調節層の厚さが５，０００Å〜１０，０００Åである場合には、Δｕ’ｖ’値が０．０２０〜０．０３０の範囲内に納まることが分かる。
【００８８】
図５は、図２および図３の波長帯によるスペクトル変化を用いて、本発明の一実施形態に係る有機発光素子の視野角（Ｂ）と、通常の構造の有機発光素子の視野角（Ａ）とを比較して示すグラフである。
【００８９】
図５から明らかなように、通常の有機発光素子の視野角（１）と比較したとき、本発明の一実施形態に係る素子の視野角（２）の場合、視野角８０°においては１／４レベルの視野角特性を示すことから、視野角の相違による色差の減少効果が非常に大きいことがわかる。
【００９０】
以上、本発明の一実施形態について説明したが、本発明の思想は本明細書に開示される実施形態に制限されるものではなく、本発明の思想を理解する当業者であれば、同じ思想の範囲内において、構成要素の付加、変更、削除、追加などにより他の実施形態を容易に提案することができ、これらも本発明の思想範囲内であるといえる。
【符号の説明】
【００９１】
１０…透過電極、
２０…有機膜層、
３０…光学調節層、
３２…正孔注入層、
３４…正孔輸送層、
４０…発光層、
５０…電子注入層、
６０…電子輸送層、
７０…反射電極。
【図２】
0005832809.tif 000006
【図３】
0005832809.tif 000007
【図４】
0005832809.tif 000008
【図５】
0005832809.tif 000009
【図１】
0005832809.tif 000010